【事件の表示】
　平成　８年特許願第　５２７４３号「染色法」拒絶査定不服審判事件〔平成　８年１１月２６日出願公開、特開平　８−３１１７８１〕について、次のとおり審決する。
【結　論】
　本件審判の請求は、成り立たない。
【理　由】
１．手続の経緯
　
　本願は、平成８年３月１１日（優先権主張平成７年３月１４日）の出願であって、平成１３年９月１８日付けで手続補正書が提出され、拒絶理由通知に対し平成１６年４月１２日付けで意見書が提出され、平成１６年７月１日付けで拒絶査定に対する審判請求がなされ、平成１６年１０月６日付けで審判請求書の手続補正書が提出され、当審の拒絶理由通知に対し平成１８年３月２０日付けで意見書とともに手続補正書が提出されたものである。
　
２．本願発明について
　
　本願の請求項１〜７に係る発明（以下、「本願発明１〜７」、まとめて「本願発明」ともいう。）は、平成１３年９月１８日付け及び平成１８年３月２０日付け手続補正書により補正された明細書の記載からみて、その特許請求の範囲１〜７に記載された事項により特定される以下のとおりのものである。
「【請求項１】染色温度が７０〜１２０℃であり、染色ｐＨがｐＨ４〜９であり、染色時間が３０〜１２０分であって、染色前後において、染色に供する脂肪族ポリエステル繊維の重量平均分子量の低下率が２０％以下となるように、染色温度、染色ｐＨおよび染色時間を選択することにより、溶融防糸した後、延伸、熱固定した、ポリ乳酸、乳酸と他のヒドロキシカルボン酸とのコポリマー、脂肪族多価アルコールと脂肪族多塩基酸を縮合して得られる脂肪族ポリエステル、またはポリ乳酸と脂肪族多価アルコールと脂肪族多塩基酸を縮合して得られる脂肪族ポリエステルとのコポリマーを主成分とする脂肪族ポリエステル繊維を分散染料により染色することを特徴とする脂肪族ポリエステル繊維の染色方法。
【請求項２】染色に供する脂肪族ポリエステル繊維の重量平均分子量の染色前後の低下率を５％以下である請求項１記載の染色方法。
【請求項３】染色温度が、８０〜１００℃である請求項１又は２記載の染色方法。
【請求項４】脂肪族ポリエステル繊維が、ポリブチレンサクシネートを主成分とするものである請求項１〜３のいずれかに記載の染色方法。
【請求項５】染色温度が７０〜１２０℃であり、染色ｐＨがｐＨ４〜９であり、染色時間が３０〜１２０分であって、染色に供する脂肪族ポリエステル繊維の染色後の引張強度が２［ｇ／デニール］以上となるように、染色温度、染色ｐＨおよび染色時間を選択することにより、溶融防糸した後、延伸、熱固定した、ポリ乳酸、乳酸と他のヒドロキシカルボン酸とのコポリマー、脂肪族多価アルコールと脂肪族多塩基酸を縮合して得られる脂肪族ポリエステル、またはポリ乳酸と脂肪族多価アルコールと脂肪族多塩基酸を縮合して得られる脂肪族ポリエステルとのコポリマーを主成分とする脂肪族ポリエステル繊維を分散染料により染色することを特徴とする染色方法。
【請求項６】染色温度が、８０〜１００℃である請求項５記載の染色方法。
【請求項７】脂肪族ポリエステル繊維が、ポリブチレンサクシネートを主成分とするものである請求項５又は６記載の染色方法。」
　
３．優先権主張について
　
　本願は、平成８年３月１１日の出願であって、先の出願（特願平７−５４４８３号）に基づく国内優先権主張（平成７年３月１４日）がなされているが、以下の理由により本願発明に関して上記優先権主張の効果を認めることはできない。
　
　優先権主張を伴う本願の請求項に係る発明が、先の出願の願書に最初に添付した明細書に記載されているといえるためには、本願の請求項に係る発明が、先の出願の願書に最初に添付した明細書に記載した事項の範囲内のものである必要がある。本願の請求項に係る発明が、先の出願の願書に最初に添付した明細書に記載した事項の範囲内のものであるか否かの判断は、新規事項の例による。以下、この点について検討する。
　
　先の出願の願書に最初に添付した明細書に記載した事項は、以下のとおりである。
　記載事項（ア）「【請求項１】脂肪族ポリエステル繊維を分散染料によって染色するに際し、染色温度を７０〜１２０℃であって、かつ、染色に供する脂肪族ポリエステル繊維の重量平均分子量の染色前後の低下率を０〜１０％となるように染色温度及び染色時間を制御することを特徴とする、脂肪族ポリエステル繊維の染色法。
【請求項２】脂肪族ポリエステル繊維を分散染料によって染色するに際し、染色温度を７０〜１２０℃であって、かつ、染色に供する脂肪族ポリエステル繊維の重量平均分子量の染色前後の低下率を０〜５％となるように染色温度及び染色時間を制御することを特徴とする、脂肪族ポリエステル繊維の染色法。
【請求項３】脂肪族ポリエステル繊維を分散染料によって染色するに際し、染色温度を８０〜１００℃であって、かつ、染色に供する脂肪族ポリエステル繊維の重量平均分子量の染色前後の低下率を０〜１０％となるように染色温度及び染色時間を制御することを特徴とする、脂肪族ポリエステル繊維の染色法。
【請求項４】脂肪族ポリエステル繊維を分散染料によって染色するに際し、染色温度を８０〜１００℃であって、かつ、染色に供する脂肪族ポリエステル繊維の重量平均分子量の染色前後の低下率を０〜５％となるように染色温度及び染色時間を制御することを特徴とする、脂肪族ポリエステル繊維の染色法。
【請求項５】脂肪族ポリエステル繊維がポリ乳酸及びコポリ乳酸を主成分とするものである請求項１乃至４記載の染色法。
【請求項６】脂肪族ポリエステル繊維がコハク酸と１，４−ブタンジオールを縮合させたポリブチレンサクシネートを主成分とするものである請求項１乃至４記載の染色法。
【請求項７】脂肪族ポリエステル繊維が、溶融紡糸した後、延伸、熱固定したものである請求項１乃至６記載の染色法。
【請求項８】脂肪族ポリエステル繊維が、フィラメントである請求項１乃至７記載の染色法。
【請求項９】脂肪族ポリエステル繊維が、糸である請求項１乃至７記載の染色法。
【請求項１０】脂肪族ポリエステル繊維が、テキスタイルである請求項１乃至７記載の染色法。」（請求項１〜１０）
　記載事項（イ）「［染色温度、染色時間等］
　このような脂肪族ポリエステル繊維材料の染色にあたっては、分散染料を水性媒体中に分散させた染色浴に、必要に応じてｐＨ調整剤、分散均染剤等を加えた後、生分解生ポリエステル繊維を湿漬して、７０〜１２０℃、好ましくは８０〜１００℃で３０〜６０分間染色する。」（段落００８３）
　記載事項（ウ）「実施例１
(1) 染浴の調製
  i)　配合染料の調製
…
 ii)　ｐＨ緩衝液の調製
　以下の化合物をイオン交換水に溶解混合して、ｐＨ５のｐＨ緩衝液を調製した。
…
iii)　染浴の調製
　配合染料０．１ｇを、前記ｐＨ緩衝液１５０ｍｌに溶解し、染浴を調製した。
(2) 被染繊維
　繊維として、ポリ乳酸（重量平均分子量１，３６０，０００）の糸（カセ糸状）１０ｇを用いた。
(3) 染色
　繊維を染浴に浸漬し、充分に攪拌しながら、以下の昇温パターンで、２時間染色した。
　　　　０〜　２０分；　室　温　→　　６０℃
　　　２０〜　６０分；　６０℃　→　１００℃
　　　６０〜１２０分；１００℃に保持
(4) 水洗乾燥
…
(5) 結果
  i)　重量平均分子量
　　　染色前；１，３６０，０００（１００％）
　　　染色前；１，１６０，０００（　８５％）
 ii)　染着性；吸尽率＝８７％
iii)　耐光堅牢度＝６級
iｖ)　摩擦堅牢度＝４級
 ｖ)　水堅牢度＝４級
ｖi)　染色前後の繊維の状態の変化；変形なし」（段落００９４）
　記載事項（エ）「実施例２
(1) 染浴の調製
  i)　染料
…
 ii)　ｐＨ緩衝液の調製
　実施例１と同様に、ｐＨ５のｐＨ緩衝液を調製した。
iii)　染浴の調製
　染料０．１ｇを、前記ｐＨ緩衝液１５０ｍｌに溶解し、染浴を調製した。
(2) 被染繊維
　繊維として、ポリ乳酸（重量平均分子量１，３６０，０００）の糸（カセ糸状）１０ｇを用いた。
(3) 染色
　繊維を染浴に浸漬し、充分に攪拌しながら、以下の昇温パターンで、２時間染色した。
　　　　０〜　２０分；　室　温　→　　６０℃
　　　２０〜　６０分；　６０℃　→　　９０℃
　　　６０〜１２０分；　９０℃に保持
(4) 水洗乾燥
…
(5) 結果
  i)　重量平均分子量
　　　染色前；１，３６０，０００（１００％）
　　　染色前；１，３５０，０００（　９９％）
 ii)　染着性；吸尽率＝８８％
iii)　耐光堅牢度＝６級
iｖ)　摩擦堅牢度＝４級
 ｖ)　水堅牢度＝４級
ｖi)　染色前後の繊維の状態の変化；変形なし」（段落００９５）
　記載事項（オ）「実施例３
(1) 染浴の調製
  i)　染料
…
 ii)　ｐＨ緩衝液の調製
　実施例１と同様に、ｐＨ５のｐＨ緩衝液を調製した。
iii)　染浴の調製
　染料０．１ｇを、前記ｐＨ緩衝液１５０ｍｌに溶解し、染浴を調製した。
(2) 被染繊維
　繊維として、コハク酸と１，４−ブタンジオールを重縮合した脂肪族ポリエステル（重量平均分子量１，２２０，０００）の糸１０ｇ（カセ糸状）を用いた。
(3) 染色
　繊維を染浴に浸漬し、充分に攪拌しながら、以下の昇温パターンで、２時間染色した。
　　　　０〜　２０分；　室　温　→　　６０℃
　　　２０〜　６０分；　６０℃　→　　９０℃
　　　６０〜１２０分；　９０℃に保持
(4) 水洗乾燥
…
(5) 結果
  i)　重量平均分子量
　　　染色前；１，２２０，０００（１００％）
　　　染色前；１，２００，０００（　９８％）
 ii)　染着性；吸尽率＝８０％
iii)　耐光堅牢度＝６級
iｖ)　摩擦堅牢度＝３〜４゜級
 ｖ)　水堅牢度＝４゜〜５級
ｖi)　染色前後の繊維の状態の変化；変形なし」（段落００９６）
　
　上記記載事項（ア）〜（オ）には、それぞれ、脂肪族ポリエステル繊維の染色法において、
（ア）染色温度が７０〜１２０℃、染色に供する脂肪族ポリエステル繊維の重量平均分子量の染色前後の低下率が０〜１０％、
（イ）染色温度が７０〜１２０℃、染色時間が３０〜６０分、
（ウ）染色温度が１００℃、染色ｐＨがｐＨ５、染色時間が６０分、染色に供する脂肪族ポリエステル繊維の重量平均分子量の染色前後の低下率が１５％、
（エ）染色温度が９０℃、染色ｐＨがｐＨ５、染色時間が６０分、染色に供する脂肪族ポリエステル繊維の重量平均分子量の染色前後の低下率が１％、又は、
（オ）染色温度が９０℃、染色ｐＨがｐＨ５、染色時間が６０分、染色に供する脂肪族ポリエステル繊維の重量平均分子量の染色前後の低下率が２％、
という特定条件が記載されている。
　しかしながら、記載事項（ア）〜（オ）には、本願発明１又は５の「染色ｐＨがｐＨ４〜９」という条件、本願発明５の「染色に供する脂肪族ポリエステル繊維の染色後の引張強度が２［ｇ／デニール］以上」という条件は記載されておらず、これらの点は、当業者が、先の出願の出願時の技術常識に照らして、先の出願の明細書に記載されていると理解することもできない。
　したがって、本願発明に関して、当該先の出願に基づく優先権主張の効果を認めることはできない。
　
４．刊行物及び刊行物に記載された事項
　
　上記３．のとおり、本願発明に関して、優先権主張の効果を認めることはできないから、本願発明の特許法第２９条等の実体審査に係る規定の適用にあたり、出願日（平成８年３月１１日）を基準とする。
　
　当審で通知した拒絶理由に引用された本願出願前日本国内において頒布された刊行物には、以下の事項が記載されている。
　
　特開平７−１６５８９６号公報（以下、「刊行物１」という。）
　日本学術振興会染色加工第１２０委員会編，ポリエステル繊維の染色，染色事典，朝倉書店，１９８６年７月２０日，初版第４刷，３２６頁（以下、「刊行物２」という。）
　
　刊行物１には、以下の事項が記載されている。
　摘示事項(1-1)「【請求項１】Ｌ−乳酸および（または）Ｄ−乳酸成分９９．９〜８５重量％と、数平均分子量３００以上のポリエチレングリコール成分０．１〜１５重量％とが共重合されてなり、平均分子量が５００００以上かつ融点が１１０℃以上である生分解性ポリエステル共重合体。」（請求項１）
　摘示事項(1-2)「【請求項１０】請求項１、２、３または４記載の共重合体からなる成形品。
【請求項１１】成形品が、容器、機械部品、家具部品、建築材料、フィルムもしくはシートまたは未延伸もしくは延伸配向された繊維である請求項１０記載の成形品。」（請求項１０〜１１）
　摘示事項(1-3)「【００８７】本発明の成形品は、前述のごとき本発明の生分解性ポリエステル共重合体などを溶融成形してなる成形品である。
【００８８】前記成形品の具体例としては、…未延伸もしくは延伸配向された繊維、さらには前記未延伸もしくは延伸された繊維からの繊維構造物（編物、織物、不織布、紙、紐、テープ、ロープ、網など）、それらに類似するものなどがあげられる。…前記繊維としては、引張強度が２ｇ／ｄ以上であり、…が好ましい。」（段落００８７〜００８８）
　摘示事項(1-4)「延伸後の繊維は、１１０℃以上の融点を有する。融点は高いほど耐熱性の見地からは好ましい。食品容器などの成形品は、１００℃の沸騰水による殺菌処理ができることが必要であり、そのためには融点は１１０℃以上必要で、１３０℃以上がとくに好ましい。同様に繊維も１００℃での染色や細菌に耐えることが必要で、その見地から融点は１１０℃以上必要で、とくに１３０℃以上が好ましい。さらに、高度の殺菌（１３０℃高圧水蒸気）や高圧染色（１３０℃の高圧水浴）に耐えることが好ましく、そのためには融点は１５０℃以上であるのが好ましい」（段落０１０８）
　摘示事項(1-5)「本発明の生分解性ポリエステル共重合体は、…強度および（または）耐熱性の優れたものとしてえられる。とくに重合、成形（たとえば紡糸）工程を直結するばあいには、ポリ乳酸系重合体の分子量をほとんど低下させないという極めて画期的な効果を達成することができる。」（段落０１１８）
　摘示事項(1-6)「【０１２４】実施例１および比較例１〜３
　充分に乾燥（水分率１００ｐｐｍ以下）させ、あらかじめ溶融させた光学純度９９．８％のＬ−ラクタイドと、同じく乾燥溶融させ、ヒンダードフェノール系の酸化防止剤であるチバガイキー社製のイルガノックス１０１０を０．１％添加した数平均分子量８２００のＰＥＧ（日本油脂（株）製の＃６０００）とを９８／２の比率（重量比）で２軸混練機の原料供給部へ供給した。同時に、重合触媒として、ラクタイドに対して０．３％のジオクチル酸錫を添加した。
…
【０１２７】２軸混練機から出たポリマーを、連結された直径４０ｍｍで２つのベント孔を有する第２の２軸混練機に供給した。…２番目の２軸混練機から出たポリマーは、ギアポンプで加圧送液し、２０μｍのフィルターで濾過し、口径２ｍｍのノズルより押出し、水で冷却、固化したのち切断してチップＰ１をえた。
…
【０１３３】同じく比較のため、Ｐ１とほぼ同様にして、ただしＰＥＧを共重合させないで連続重合法により、ポリ乳酸ホモポリマーのチップＰ４をえた。
【０１３４】Ｐ１を２４０℃のスクリュー押出機で溶融し、孔径０．２ｍｍ、温度２４５℃のオリフィスより紡糸し、空気中で冷却し、オイリングして８００ｍ／ｍｉｎの速度で巻取り未延伸糸ＵＹ１をえた。ＵＹ１を延伸温度７０℃、延伸倍率３．３倍で延伸し、緊張下１５０℃で熱処理し、速度６００ｍ／ｍｉｎで巻取って７５ｄ／１８ｆ（フィラメント）の延伸糸ＤＹ１をえた。
【０１３５】Ｐ２、Ｐ３およびＰ４を用いて、ＤＹ１と同様にして、ただし延伸倍率は可能な限り高くして、夫々延伸糸ＤＹ２、ＤＹ３およびＤＹ４をえた。
【０１３６】ＤＹ１〜ＤＹ４の紡糸、延伸時の操業性および糸の特性を表１に示す。」（段落０１２４〜０１３５）
　摘示事項(1-7)「
」（１２頁表１）
　
　刊行物２には、以下の事項が記載されている。
　摘示事項(2-1)「ポリエステル繊維の染色 dyeing of polyester fiber
ポリエステル繊維は，染料を吸着する座席として多量のエステル基をもっており，分散染料やアゾイック染料に対して良好な染着性を有し」（左欄１７〜２２行）
　摘示事項(2-2)「高温染色法は，比較的短時間に染料の浸透がすすみ均染を得やすい，色相が鮮明である，染料の利用率が高く濃色を得やすいなどの特長があり，通常１２０〜１３０℃で１〜１．５時間染色する．染色時のｐＨが中性〜アルカリ性になると，染料の加水分解を生じ，変色あるいは染着量の低下を起すものがある．したがって，一般には染浴に酢酸などの酸を添加し，ｐＨを５〜６に調整して染色する．」（右欄２〜１１行）
　
５．対比・判断
　
　上記摘示事項(1-4)に、刊行物１に記載の繊維が高圧染色に耐えることが好ましいことが記載されていることからみて、刊行物１には、繊維に高圧染色方法を適用できること、すなわち、繊維の染色方法が実質的に記載されていると認められる。そして、摘示事項(1-1)〜(1-7)からみて、刊行物１には、「染色温度が１００℃又は１３０℃である乳酸成分とポリエチレングリコール成分が共重合した生分解性ポリエステル共重合体繊維の染色方法」（以下、「刊行物１発明」という。）が記載されていると認められる。
　
（３−１）本願発明１について
　刊行物１発明と本願発明１を比較すると、刊行物１発明の「生分解性ポリエステル共重合体繊維」は、「脂肪族ポリエステル繊維」に相当するので、両者は、「染色温度が１００℃である脂肪族ポリエステル繊維の染色方法」という点で一致し、染色の対象物である脂肪族ポリエステル繊維について、本願発明１では「ポリ乳酸」又は「ポリ乳酸と脂肪族多価アルコールと脂肪族多塩基酸を縮合して得られる脂肪族ポリエステル」等の脂肪族ポリエステル繊維を使用しているのに対し、刊行物１発明では、乳酸成分とポリエチレングリコール成分が共重合した生分解性ポリエステル共重合体繊維を使用している点（以下、「相違点１」という。）、染色方法について、本願発明１では、特定範囲の染色ｐＨ、染色時間とし、分散染料を使用しているのに対して、刊行物１発明ではそのような条件及び染料の種類が特定されていない点（以下、「相違点２」という。）、染色前後における脂肪族ポリエステル繊維の重量平均分子量の低下率を、本願発明１では「２０％以下」としているのに対して、刊行物１発明にはそのような規定はなされていない点（以下、「相違点３」という。）で相違している。
　
　相違点１について検討する。
　刊行物１の比較例３（摘示事項(1-7)）をみれば、脂肪族ポリエステル繊維としてポリ乳酸が実用上劣るとしても繊維として使用可能であることが読み取れるので、刊行物１発明の染色方法を乳酸成分とポリエチレングリコール成分が共重合した生分解性ポリエステル共重合体繊維の他に、ポリ乳酸繊維にも適用してみる程度のことは、当業者にとって格別の創意ではない。
　また、本願発明での染色の対象としているポリ乳酸以外の繊維である、脂肪族多価アルコールと脂肪族多塩基酸を縮合して得られる脂肪族ポリエステル、又は、ポリ乳酸と脂肪族多価アルコールと脂肪族多塩基酸を縮合して得られる脂肪族ポリエステルのコポリマーを主成分とする脂肪族ポリエステル繊維も当業者に周知の脂肪族ポリエステル繊維である（特開平７−２２８６７５号公報、特開平７−１８９０９８号公報、特開平７−１７３７４０号公報）ので、これらを染色の対象とすることも格別でない。
　相違点２について検討する。
　刊行物１には、脂肪族ポリエステル繊維を、通常のポリエステル繊維の染色である高圧染色で染色することが記載されている（摘示事項(1-4)）。そして、刊行物２には、通常のポリエステル繊維の染色において、分散染料が使用され、染色温度が１２０℃程度、染色時間が１〜１．５時間、染色ｐＨがｐＨ５〜６である条件が記載されているので、脂肪族ポリエステル繊維の染色において、この通常のポリエステル繊維の染色条件又はその近傍の条件とし、染料として分散染料を選択する程度のことは、当業者に格別の創意を要しない。
　相違点３について検討する。
　刊行物１には、脂肪族ポリエステル繊維が、高温高圧染色に耐えることが好ましいこと（摘示事項(1-4)）、耐熱性が優れており、紡糸工程の際にその分子量をほとんど低下させないという効果を奏すること（摘示事項(1-5)）が記載されていることから、高温高圧染色に耐えることが好ましいということは、その物性の一つである分子量も変化していないことも好ましいことが理解できるので、相違点３は、脂肪族ポリエステル繊維の染色において、この通常のポリエステル繊維の染色条件又はその近傍の条件で分散染料を用いた際に、当業者が実施に際し設定する事項に過ぎない。
　したがって、本願発明１は、刊行物１及び２に記載された発明に基づいて、当業者が容易に発明をすることができたものである。
　
　なお請求人は、平成１８年３月２０日付け意見書において、ポリ乳酸は、刊行物１発明から除外されており、脂肪族ポリエステル繊維が、高温高圧染色に耐えることが好ましいこと（摘示事項(1-4)）、耐熱性が優れており、紡糸工程の際にその分子量をほとんど低下させないという効果を奏すること（摘示事項(1-5)）は、ポリ乳酸には当てはまらない旨主張している。
　しかしながら、脂肪族ポリエステル繊維が、高温高圧染色に耐えることが好ましいこと（摘示事項(1-4)）、耐熱性が優れ、紡糸工程などの高温を伴う処理の際にその分子量をほとんど低下させないという効果を奏すること（摘示事項(1-5)）は、脂肪族ポリエステルの分野における解決しようとする課題あるいは目的とする効果であって、そのために刊行物１発明の生分解性ポリエステル共重合体が開発されたのであり、ポリ乳酸等その他の脂肪族ポリエステルにおいて、この課題又は効果が認識されないという特段の事情も存在しない。
　したがって、請求人の主張は採用しない。
　
６．むすび
　
　以上のとおり、本願発明１は、特許法第２９条第２項の規定により特許を受けることができないものであるから、本願発明２〜７について検討するまでもなく、本願は拒絶すべきものである。
　よって、結論のとおり審決する。